(57)【要約】【課題】鉄イオンを理想的な状態で放出することで、より速やかに、しかも長期間にわたって珪藻類や海草類を繁茂する。【解決手段】鉄イオン放出性のコンクリート構築物は、表層部又は全体を、ゼオライトと、鉄粉末粒のカプセルとを混入してコンクリートとしている。【効果】コンクリート構築物は、鉄イオンを理想的な状態で放出することで、速やかに、しかも長期間にわたって珪藻類や海草類を繁茂できる特徴を実現する。【選択図】なし【特許請求の範囲】
【請求項１】
表層部又は全体が、ゼオライトと、鉄粉末粒のカプセルを混入してなるコンクリートからなる鉄イオン放出性のコンクリート構築物。
【請求項２】
前記鉄粉末粒のカプセルに充填してなる鉄粉末粒が、鉄又は鉄化合物である請求項１に記載される鉄イオン放出性のコンクリート構築物。
【請求項３】
鉄粉末粒のカプセルに充填してなる鉄化合物が酸化鉄の粉末である請求項２に記載される鉄イオン放出性のコンクリート構築物。
【請求項４】
鉄粉末粒のカプセルと、表面が被膜で被覆されない鉄粉末粒とを添加してなる請求項１ないし３のいずれかに記載される鉄イオン放出性のコンクリート構築物。
【請求項５】
鉄粉末粒のカプセルの被膜が、合成樹脂、ゴム、水ガラスの何れかである請求項１ないし４のいずれかに記載される鉄イオン放出性のコンクリート構築物。
【請求項６】
コンクリート製の構造物本体と、この構造物本体の表面を被覆する表面層とからなり、
前記表面層が、細骨材とセメントと鉄粉末粒のカプセルとゼオライトとを含むモルタル層である請求項１ないし５のいずれかに記載される鉄イオン放出性のコンクリート構築物。
【請求項７】
鉄粉末粒のカプセルの添加量が、１００重量部のセメントに対して０．１重量部ないし１００重量部である請求項１ないし６のいずれかに記載される鉄イオン放出性のコンクリート構造物。
【請求項８】
ゼオライトの添加量が、１００重量部のセメントに対して、１重量部ないし２００重量部である請求項１ないし７のいずれかに記載される鉄イオン放出性のコンクリート構築物。
【請求項９】
前記鉄粉末粒のカプセルが鉄のマイクロカプセルである請求項１ないし８のいずれかに記載される鉄イオン放出性のコンクリート構築物。
【発明の詳細な説明】
【技術分野】
【０００１】
本発明は、鉄イオンを放出することによって、短期間に珪藻類や海藻類等の水生植物を着生、活着・繁茂させて、魚介類の生育に良好な藻場を構築するコンクリート構築物に関する。
【背景技術】
【０００２】
コンクリート構築物は、珪藻や海草を速やかに繁殖できない欠点がある。珪藻や海草を速やかに繁茂させることは、水圏の環境を改善するために必須であって、水生動植物の生態的バランスを良好に保つために大切である。構築されたコンクリート製護岸ブロックの表面に速やかに珪藻を繁茂させ、また漁礁や消波ブロックの表面に速やかに海草を繁茂させることは、これ等を設置した水域を、水生植物が繁茂する藻場とし、魚類など水生動物が住み着きやすい生活環境とするために極めて大切である。このことを実現するために、コンクリート製漁礁や消波ブロックの表面に、硫酸鉄など鉄化合物を混入した塗料を塗布して、水生植物の微量要素である鉄イオンを放出させて、海藻などの生育を促す技術が開発されている。
【０００３】
また、セメントに鉄材を混合する技術も開発されている（特許文献１参照）。このコンクリート構築物は、コンクリートに混合された鉄を鉄イオンとして放出して海藻の生育環境を促進する。
【０００４】
しかしながら、コンクリート構築物の表面に鉄化合物を混合した塗料を塗布する方法や、コンクリートに鉄材を混合する方法は、表面から過剰の鉄分が速いスピードで溶出されるので、長期間にわたって安定して鉄イオンを放出できない欠点がある。
【０００５】
この欠点を解決することを目的として、コンクリートに、鉄イオンや鉄イオンのキレート化合物を担持させた鉄型ゼオライトを混入するコンクリート構築物が開発されている。（特許文献２参照）
【０００６】
このコンクリート構築物は、単に鉄分を物理的にコンクリート中に含有するのではなく、鉄イオンをゼオライトなどの吸着担体に担持させているので、長期間にわたって鉄イオンを放出できる特徴がある。しかしながら、このコンクリート構築物は、ゼオライトに担持できる鉄イオン量がゼオライトの陽イオン交換容量で制限されることから、所定量の鉄イオンをコンクリート構築物に添加するために、相当量のゼオライトを混合する必要があって、原料コストが高くなる欠点がある。また、このコンクリート構築物は、鉄イオンを担持するゼオライトを混合しているので、鉄イオンの放出量をコントロールできない欠点もある。このため、たとえば、コンクリート構築物を設置した最初には、一時的に多量の鉄イオンを放出させて、より速やかに珪藻類や海草類を繁茂させ、その後は、鉄イオンの放出量を次第に少なくする等の放出量のコントロールができない欠点があった。
【先行技術文献】
【特許文献】
【０００７】
【特許文献１】特開平５−１９２０４８号公報
【特許文献２】特開平８−８９１２６号公報
【特許文献３】特開２００４−３０７２６８号公報
【発明の概要】
【発明が解決しようとする課題】
【０００８】
本発明は、さらに以上の欠点を解決することを目的に開発されたものである。本発明の重要な目的は、鉄イオンを理想的な状態で放出することで、より速やかに、しかも長期間にわたって珪藻類や海草類を繁茂できるコンクリート構築物を提供することにある。
【課題を解決するための手段及び発明の効果】
【０００９】
本発明のコンクリート構築物は、表層部又は全体を、ゼオライトと、鉄粉末粒のカプセルを混入するコンクリートとしている。
【００１０】
以上のコンクリート構築物は、鉄イオンを理想的な状態で放出することで、速やかに、しかも長期間にわたって珪藻類や海草類を繁茂できる特徴を実現する。それは、以上のコンクリート構築物が、鉄粉末粒の表面を被膜で被覆して鉄粉末粒のカプセルとして混入しているからである。鉄粉末粒のカプセルは、被膜の物性で鉄イオンの放出量をコントロールできる。たとえば、被膜の非水溶性や水分透過性で、鉄イオンの放出量をコントロールできる。鉄粉末粒のカプセルの被膜を、水に溶解されず、しかも水分透過の少ない被膜として、鉄イオンの放出量を少なくでき、反対に水に溶けやすい被膜とし、あるいは水分透過率の高い被膜として、鉄イオンの放出量を多くできる。したがって、被膜の物性で鉄イオンの放出量をコントロールできる。
【００１１】
さらに、以上のコンクリート構築物は、鉄粉末粒のカプセルに加えて、ゼオライトも添加しているので、鉄粉末粒のカプセルから放出される鉄イオンが一時的にゼオライトに担持される。とくに、鉄粉末粒のカプセルとゼオライトがコンクリート構築物内に混合されて埋設されるので、鉄粉末粒のカプセルから放出させる鉄イオンの一部は、コンクリート構築物の外部に放出される以前にゼオライトに担持される。ゼオライトに担持される鉄イオンは、経時的にコンクリート構築物から外部に放出される。したがって、以上のコンクリート構築物は、鉄イオンの放出量が、カプセルの被膜で調整され、さらにゼオライトによってもコントロールされる。カプセルの被膜で放出量のコントロールされた鉄イオンは、一時的にゼオライトに担持され、その後は極めて長期間にわたって外部に放出される。とくに、ゼオライトに担体される鉄イオンは、珪藻類や海藻類等の水生植物の養分吸着部位が接触すると、この部分から分泌される水素イオンとイオン交換して効率よく放出されて、水生植物に補給される。ゼオライトは、植物による鉄の吸収が行われないときには、鉄イオンをほとんど放出しない。このため、鉄粉末粒のカプセルとゼオライトの両方をコンクリート構築物に添加しているコンクリート構築物は、カプセルの被膜で鉄イオンの放出をコントロールし、さらにゼオライトでもって、鉄イオンを長期間にわたって放出できる。鉄粉末粒のカプセルから放出されてゼオライトに担持された鉄イオンは、水生植物の根に効率よく補給され、安定して水生植物に効率よく補給されて、長期間にわたって水生植物を効果的に繁茂できる。
【００１２】
さらにまた、以上のコンクリート構築物は、鉄粉末粒のカプセルとゼオライトとを混合するので、鉄粉末粒のカプセルとゼオライトとを均一に分散させる状態で内部に埋設できる。それは、鉄粉末粒を鉄粉末粒のカプセルとすることで、ゼオライトと鉄粉末粒との比重差を少なくして、比重差により分散異常を防止できるからである。
【００１３】
本発明の鉄イオン放出性のコンクリート構築物は、鉄粉末粒のカプセルに充填している鉄粉末粒を、鉄又は鉄化合物とすることができる。
また、このコンクリート構築物は、鉄粉末粒のカプセルに充填する鉄化合物を酸化鉄の粉末とすることができる。
【００１４】
さらに、本発明の鉄イオン放出性のコンクリート構築物は、鉄粉末粒を充填している鉄粉末粒のカプセルと、表面が被膜で被覆されない鉄粉末粒とを添加してなるコンクリートとすることができる。
【００１５】
本発明のコンクリート構築物は、鉄粉末粒のカプセルの被膜を、合成樹脂、ゴム、水ガラスの何れかとすることができる。
【００１６】
また、本発明のコンクリート構築物は、コンクリート製の構造物本体の表面を表面層で被覆して、表面層を、細骨材とセメントと鉄粉末粒のカプセルとゼオライトとを含むモルタル層とすることができる。
【００１７】
このコンクリート構築物は、表面層に鉄粉末粒のカプセルとゼオライトとを混合するので、鉄粉末粒のカプセルとゼオライトの使用量を少なくして、すなわち原料コストを低減しながら、表面のモルタル層から、鉄イオンを長期間にわたって放出して、珪藻類や海草類を繁茂できる特徴を実現する。
【００１８】
本発明のコンクリート構築物は、鉄粉末粒のカプセルの添加量を、１００重量部のセメントに対して０．１重量部ないし１００重量部とすることができ、また、ゼオライトの添加量を、１００重量部のセメントに対して、１重量部ないし２００重量部とすることができる。
【００１９】
本発明の鉄イオン放出性のコンクリート構築物は、鉄粉末粒のカプセルを鉄のマイクロカプセルとすることができる。
この鉄イオン放出性のコンクリート構築物は、鉄粉末粒のカプセルとゼオライトとをより均一に分散でき、また、鉄粉末粒のカプセルを微細な無数のマイクロカプセルとすることで、無数のマイクロカプセルとゼオライトとを互いに接近させながら均一に分布できる。この分散状態によって、鉄のマイクロカプセルから放出される鉄イオンが近傍に配置されるゼオライトに担持され、ゼオライトで放出状態をコントロールしながら外部に放出できる。
【発明を実施するための形態】
【００２０】
以下、本発明の実施例を説明する。ただし、以下に示す実施例は、本発明の技術思想を具体化するための鉄イオン放出性のコンクリート構造物を例示するものであって、本発明はコンクリート構築物を下記に特定しない。また、本明細書は、特許請求の範囲に示される部材を、実施例の部材に特定するものでは決してない。
【００２１】
鉄イオン放出性のコンクリート構築物は、鉄粉末粒のカプセルとゼオライトとを混入しているコンクリートで全体を成形している。コンクリート構築物は、構造物本体の表面を表面層である被膜で被覆して、表面層を、細骨材とセメントと鉄粉末粒のカプセルとゼオライトとを含むモルタル層としている。
【００２２】
鉄粉末粒のカプセルは、鉄粉末粒の表面を被膜で被覆して鉄粉末粒のカプセルとしている。鉄粉末粒のカプセルの鉄粉末粒は、好ましくは鉄のマイクロカプセルとして添加される。鉄のマイクロカプセルの平均粒径は、例えば０．３μｍ〜５００μｍ、好ましくは１μｍ〜２００μｍ、さらに好ましくは３μｍ〜１００μｍである。鉄のマイクロカプセルは、酸化鉄を薄膜でコーティングしたものである。ただ、マイクロカプセルに含まれる鉄は、酸化鉄に代わって純鉄や他の鉄化合物の粉末も使用できる。
【００２３】
さらに、鉄粉末粒のカプセルは、鉄のマイクロカプセルに代わって、鉄粉末粒の表面を皮膜でコーティングしてカプセルとするものも使用できる。この鉄粉末粒のカプセルは、鉄粉末粒の粒径を、例えば０．５ｍｍ〜５ｍｍとすることもできる。
【００２４】
鉄粉末粒のカプセルは、合成樹脂、ゴム、水ガラス等の被膜で鉄粉末粒を被覆して鉄粉末粒のカプセルとしている。鉄のマイクロカプセルは、既に開発されている製造方法で製造されるが、たとえば、鉄粉末粒を、３０℃〜５０℃のゼラチン水溶液に添加して撹拌して混合溶液とし、この混合溶液にアラビアゴム水溶液を加え、その後ｐＨを下げて酸性として、溶液の温度を２０℃以下に下げて、鉄粉末粒の表面に、ゼラチン・アラビアゴムからなる重合体の被膜を生成して、鉄のマイクロカプセルとする。粒径の大きい鉄粉末粒のカプセルは、鉄粉末粒を攪拌機に入れて撹拌し、撹拌される鉄粉末粒に、表面の皮膜となるコーティング剤をスプレーし、このコーティング剤を乾燥、硬化させて製造できる。
【００２５】
コンクリート構築物は、鉄粉末粒のカプセルとセメントに加えてゼオライトも添加している。ゼオライトの添加量は、１００重量部のセメントに対して、１重量部ないし２００重量部とする。ゼオライトの添加量が少なすぎると、鉄粉末粒のカプセルから放出された鉄イオンの担持能力が低下して、長期間にわたって鉄イオンを放出できなくなり、反対に多すぎるとコンクリート構築物の強度が低下して材料コストが高くなる。したがって、ゼオライトの添加量は、鉄イオンの放出特性とコンクリート構築物の強度と材料コストとを考慮して以上の範囲で用途に最適な値に設定される。
【００２６】
さらに、鉄粉末粒のカプセルの添加量は、１００重量部のセメントに対して０．１重量部ないし１００重量部とする。鉄粉末粒のカプセルの添加量は、少なすぎると鉄イオンの放出量が少なくなって、水性植物を速やかに繁茂できず、反対に多きずると材料コストが高くなるばかりでなくコンクリート構築物の強度が低下する。したがって、鉄粉末粒のカプセルの添加量は、要求される水性植物の生育環境と、材料コストと、コンクリート構築物の強度とを考慮して前述の範囲に設定される。
【００２７】
鉄粉末粒の表面に、ゼラチン・アラビアゴムからなる重合体の被膜を生成してなる鉄のマイクロカプセルを使用し、以下のようにしてコンクリート構築物を製造する。
【００２８】
セメントに、ゼオライトと、平均粒径を１０μｍとする鉄のマイクロカプセルとを混合する。ゼオライトの添加量は、１００重量部のセメントに対して１００重量部とし、鉄のマイクロカプセルの混合量は、１００重量部のセメントに対して、０．５重量部（実施例１）、５重量部（実施例２）、１０重量部（実施例３）、３０重量部（実施例４）、５０重量部（実施例５）、１００重量部（実施例６）の実施例１〜６とし、各々の実施例のブロックにおいて、ゼオライトの添加量は、マイクロカプセルと同量とする。
【００２９】
鉄のマイクロカプセルとゼオライトとセメントを、骨材に混合し、さらにこれに水を添加して、混練して生コンクリートとする。骨材には砂と砂利とを使用する。セメントと砂と砂利と水の混合率は、セメント１００重量部に対して、砂を１５０重量部、砂利を３００重量部、水を５０重量部とする。
【００３０】
マイクロカプセルを混合した生コンクリートを使用して、縦２５ｃｍ、横４０ｃｍ、高さ５ｃｍの直方体形のブロック（投影平面積：０．１平方メートル、体積：０．００５立方メートル、重量：１１．５ｋｇ）を形成して、本発明の実施例１〜６のブロックとした。
【００３１】
鉄のマイクロカプセルとゼオライトに代わって、鉄担持ゼオライトを使用する以外、実施例２と同様にして直方体ブロックを作製して比較例１のブロックを製作した。さらに、マイクロカプセルとゼオライトを混合しない以外、前記の方法と同様にして直方体ブロックを作製して、比較例２のブロックを製作した。
【００３２】
実施例１〜６のブロックと、比較例１及び２ブロックとを、平均水深２ｍの海中に沈めて、海藻の着床生育の様子を観察した。さらに同じようにして製作した、実施例１〜６のブロックと比較例１及び２のブロックとを、水深２メートルの河川に沈めて、珪藻の着床生育の様子を観察した。
【００３３】
海中に沈めて１週間経った時、実施例１〜６のブロックに海藻（紅藻類）の着生が認められた。実施例２及び３のブロックは、セメント１００重量部に対して、５重量部、１０重量部のマイクロカプセルを添加したものであるが、このブロックに最も水生植物が繁茂した。０．５重量部のマイクロカプセルを添加した実施例１のブロックは、わずかに水生植物の繁茂量が少なくなった。鉄のマイクロカプセルの添加量を５０重量部よりも多くすると、水生植物が繁茂する量は次第に少なくなった。したがって、マイクロカプセルの最適混合量は、ゼオライト１００重量部に対して５重量部〜１０重量部となる。
【００３４】
比較例１のブロックも、海中に沈めて１週間経った時後に、海藻（紅藻類）の着生は認められたが、鉄担持ゼオライトの添加量を、セメント１００重量部に対して、１０重量部以下と少なくすると海草の着生が少なくなった。比較例１のブロックは、高価な鉄担持ゼオライトの添加量を２０重量部と多くして、本発明の実施例２（マイクロカプセルの添加量が５重量部）と同等に海藻の着生が認められた。このことから、本発明のコンクリート構築物は、鉄担持ゼオライトに比較して低コストなマイクロカプセルの添加量を１／４と著しく少なくしながら、効果的に海藻を着生できることが明らかである。
【００３５】
マイクロカプセルと鉄担持ゼオライトを添加しない比較例２のブロックは、４週間後においても、海藻（緑藻類）の着生は認められなかったが、実施例１〜６のブロックは、表面の半分以上を覆うほどに緑藻類が生長していた。
【００３６】
河川に沈めたものは、３週間経過後に、実施例１〜６のブロックと比較例１のブロックに珪藻類が着生し、比較例２のブロックには珪藻の着生は認められなかった。河川に沈めて３カ月経過すると、実施例１〜６のブロックは表面のほぼ全面を覆うほどに珪藻類が繁茂した。
【００３７】
以上のコンクリート構築物は、ゼオライトの添加量をマイクロカプセルと同量とするが、ゼオライトの添加量は、１００重量部のマイクロカプセルに対して、１０重量部ないし２０００重量部とすることができる。ゼオライトは、マイクロカプセルから放出される鉄イオンを一時的に担持し、担体する鉄イオンを、珪藻類や海藻類等の水生植物の養分吸着部位に接触して、ここから分泌される水素イオンとイオン交換して効率よく放出して水生植物に補給する。ゼオライトに担持される鉄イオンは、植物に吸収されない状態ではほとんど放出されない。したがって、本発明のコンクリート構築物は、ゼオライトにマイクロカプセルから放出される鉄イオンを担持させることで、鉄イオンが外部に過剰に放出されるのを防止して鉄イオンを放出できる期間を著しく長くする。この作用のゼオライトは、添加量を多くして、マイクロカプセルから放出される鉄イオンを一時的に担持する能力を向上できる。ただ、ゼオライトの添加量が多くなると、コンクリート構築物の強度が低下する。したがって、ゼオライトの添加量は、鉄イオンの担持能力と、コンクリート構築物の用途によって要求される強度とを考慮して、以上の範囲で用途に最適な量に調整される。
【００３８】
さらに、以上の実施例１〜６のコンクリート構築物は、マイクロカプセルとゼオライトとを添加するが、マイクロカプセルとゼオライトに加えて、表面を被覆しない鉄粉末粒を添加することもできる。このコンクリート構築物は、マイクロカプセルに加えて、表面を被膜で被覆しない鉄粉末粒も添加するので、被膜で被覆しない鉄粉末粒によって、より速やかに鉄イオンを放出して、珪藻類や海草類を速やかに繁茂できる特徴がある。
【００３９】
また、鉄粉末粒の表面を被覆する被膜を、水溶性のプラスチックとする鉄粉末粒のカプセルを添加して、海藻の着生を速やかにすることもできる。コンクリート構築物は、水溶性の被膜で被覆するカプセルからより速やかに鉄イオンを放出し、非水溶性の被膜で被覆するカプセルからは長期間にわたって鉄イオンを放出するので、鉄イオンを速やかに放出しながら、長期間にわたって鉄イオンを放出できる特徴がある。さらに、このコンクリート構築物は、水溶性の被膜のカプセルと、非水溶性で水分透過性のある被膜のカプセルとの混合比を調整して、鉄イオンの放出タイミングをコントロールできる。すなわち、水溶性被膜のカプセルの添加量を多くして、鉄イオンの放出を速やかに、非水溶性被膜のカプセルの添加量を多くして、鉄イオンを放出する期間を長くできる。このコンクリート構築物は、水溶性のカプセルの添加量を、例えば、１００重量部の非水溶性のカプセルに対して２００重量部以下とすることができる。
【００４０】
以上のコンクリート構築物は、全体に鉄粉末粒のカプセルとゼオライトとを添加して成形しているが、コンクリート構築物は、コンクリート製の構造物本体の表面を表面層で被覆して、表面層を、細骨材とセメントとマイクロカプセルとゼオライトとを含むモルタル層とすることもできる。
【００４１】
このコンクリート構築物は、以下のようにして製作する。
（１）表面モルタルを製作する工程
細骨材とセメントを含むモルタルに、ゼオライトと鉄のマイクロカプセルを添加し、これを混練して表面モルタルとする。マイクロカプセルの添加量は、混合するセメント１００重量部に対して、１重量部（実施例１）、５重量部（実施例２）、１０重量部（実施例３）、３０重量部（実施例４）、５０重量部（実施例５）、１００重量部（実施例６）の実施例１〜６とし、各々の実施例のブロックにおいて、ゼオライトの添加量は、マイクロカプセルと同量とする。
【００４２】
表面モルタルは、セメント含有量を２５重量％とする。ただし、セメントの含有量は、５〜５０重量％、好ましくは１０ないし３０重量％とすることもできる。表面モルタルは、セメントの添加量を多くしてコンクリート構造物への付着性を向上できるが、多すぎると硬化後のひび割れが多くなる。反対にセメントの添加量が少な過ぎると、硬化後の強度が低下する。したがって、表面モルタルのセメント含有量は、硬化後の強度とひび割れが用途に最適なように、前述の範囲とする。
【００４３】
表面モルタルに添加される細骨材は、３号、４号、５号、６号とする。細骨材の粒度を大きくして、表面の凸凹を大きくできる。ただ、細骨材の粒度が大きすぎると、コンクリート構造物の垂直面への吹き付けが難しくなる。細骨材の重量で、セメントが硬化する前に滑り落ちるからである。細骨材の粒度が小さいと、表面の凸凹が少なくなる。ただし、表面モルタルが硬化した状態で表面にできる凸凹は、細骨材の粒径のみでは決定されない。それは、表面モルタルを吹き付ける吹き付け圧力を変動させて、表面に凸凹を設けることができるからである。また、マイクロカプセルやゼオライトを造粒して表面モルタルに添加して、硬化状態における表面の凸凹を大きくすることもできるからである。
【００４４】
マイクロカプセルと、セメントと、細骨材とを混合し、これに水を添加してミキサーで混練して表面モルタルとなる。
【００４５】
（２）表面モルタルをコンクリート構造物の表面に吹き付けする工程
表面モルタルをモルタルポンプ圧送およびリシンガンを使用して、これをノズルから噴射してコンクリート構造物の表面に吹き付けて付着する。表面モルタルを圧送する圧力は、４ｋｇ／ｃｍ２とする。ただし、圧送する圧力は３〜７ｋｇ／ｃｍ２とすることもできる。表面モルタルを圧送する圧力は変動させて、コンクリート構造物の表面に吹き付けられる表面モルタルの表面を凸凹にする。変動させる周期は１秒間に２〜１０回とする。コンクリート構造物の表面に表面モルタルを吹き付けて付着させる平均厚さは、約２ｃｍとする。ただし、吹き付け平均厚さは０．５〜５ｃｍ、好ましくは１〜３ｃｍとすることができる。表面モルタルを厚く付着して、表面モルタルの耐久性を向上できる。また、表面モルタルを薄くして施工コストを低減できる。したがって、表面モルタルをコンクリート構造物の表面に吹き付けして付着させる厚さは、施工コストと耐久性とを考慮して、用途に適した厚さとする。
【００４６】
表面モルタルを吹き付けて付着するコンクリート構造物の構造物本体は、マイクロカプセルとゼオライトを添加しないで製造された藻礁やブロックである。このブロックは河川や海岸に施工される護岸ブロックである。河川や海岸に施工するブロックに表面モルタルを吹き付けして付着すると、表面を凸凹にしながら鉄色に着色し、自然環境に優しいブロックにできる。さらに、表面モルタルは、すでに施工された防波堤、護岸、岸壁等のコンクリート構造物の表面に付着し、表面を凸凹で鉄色にしながら自然環境に優しいように表面処理できる。
【００４７】
構造物本体の表面に表面層を設けて、この表面層にマイクロカプセルとゼオライトとを添加するコンクリート構築物は、マイクロカプセルとゼオライトでもって表面から鉄イオンを放出する。したがって、このコンクリート構築物は、実施例１〜６のブロックと同じように海や河川に設置されて、速やかに珪藻類や海草類を繁茂できる。
【００４８】
以上のコンクリート構築物は、鉄粉末粒のカプセルにマイクロカプセルを使用するが、鉄粉末粒のカプセルには、平均粒径を０．５ｍｍ〜５ｍｍとする鉄粉末粒の表面を皮膜でコーティングしている鉄粒のカプセルも使用できる。
【産業上の利用可能性】
【００４９】
本発明のコンクリート構築物は、河川や海に設置されて、速やかに珪藻類や海草類を繁茂させる用途に最適に使用される。